(57)【要約】【課題】ゴム中においてオイル分を充分に分散させることができ、ゴム組成物の作製の加工性に優れる油展ゴムの製造方法および該製造方法により得られる油展ゴムを提供する。【解決手段】（ａ）アロマオイルを除くオイルを界面活性剤で乳化することによりエマルションを作製する工程、（ｂ）該エマルションおよびゴムラテックスを混合したのち熟成する工程、および（ｃ）工程（ｂ）により得られた混合物を凝固させる工程からなるゴムの製造方法、およびそれにより得られるゴム。【選択図】なし【特許請求の範囲】
【請求項１】
（ａ）アロマオイルを除くオイルを界面活性剤で乳化することによりエマルションを作製する工程、
（ｂ）該エマルションおよびゴムラテックスを混合したのち熟成する工程、および
（ｃ）工程（ｂ）により得られた混合物を凝固させる工程からなるゴムの製造方法。
【請求項２】
オイルが、植物油、改質植物油、植物油の誘導体および植物油のケン化物からなる群から選ばれる１種以上である請求項１記載のゴムの製造方法。
【請求項３】
界面活性剤が、非イオン系界面活性剤であって、
該非イオン系界面活性剤がオキシエチレンの繰り返し単位を２〜１８個有する請求項１または２記載のゴムの製造方法。
【請求項４】
ゴムラテックスが、天然ゴムラテックスまたは改質天然ゴムラテックスである請求項１、２または３記載のゴムの製造方法。
【請求項５】
工程（ｃ）において、工程（ｂ）により得られた混合物を酸または塩により凝固させる請求項１、２、３または４記載のゴムの製造方法。
【請求項６】
請求項１、２、３、４または５記載のゴムの製造方法により得られるゴム。
【発明の詳細な説明】
【技術分野】
【０００１】
本発明は、ゴムの製造方法およびそれにより得られるゴムに関する。
【背景技術】
【０００２】
ゴムの有する高い粘度を低下させて混練を容易にし、さらに、他の配合材料の分散を良くすることを目的として、オイルを含有するゴム（油展ゴム）が市販されている。
【０００３】
油展ゴムは、主として合成ゴムであり、加工性を改善するのを目的として、オイルを合成ゴムに均一に混ぜて、ブロック化したものが一般的である。また、合成ゴムのほかに天然ゴムについても油展ゴムとすることがおこなわれており、前記のような合成ゴムからなる油展ゴムと同様の混練り方法により、天然ゴムにオイルを含有させることができる。
【０００４】
ゴムへのオイルを混合して油展ゴムを作製する方法としては種々のものがあり、例えば、乳化重合で得られるゴムについては、ラテックス状態のゴムにオイルを直接添加して強制的に撹拌し、ゴムを固める方法、また、溶液重合で得られるゴムについては、固形化したゴムにオイルを添加して混練りする方法があげられる。
【０００５】
ゴムを固形化したのちにオイルを混練機を用いて混練する場合、オイルをゴムと一緒に投入するとゴムが混練機の内部で滑りやすいため、ゴムのみを始めに混練することがおこなわれている。しかし、その場合、オイルを添加するまでの間に、ゴムの硬度が大きいため、せん断力がかかりやすく、ゴムが低分子化するため、得られた油展ゴムを用いてゴム組成物を作製した場合、該ゴム組成物の耐摩耗性、強度が悪化し、製品としての性能が低下するという問題があった。
【０００６】
また、ゴムラテックスにオイルを添加して攪拌する場合、ゴムラテックスに対してオイルの溶解性が低く、水相にオイルが残りやすい。これを防ぐために、高速でゴムラテックスとオイルを撹拌したのち、凝固させるので、結局、ゴム中に均一にオイルが吸収されるのではなく、オイルの多いところと少ない箇所が生じており、得られたゴムは、ゴム組成物の製造において混練をおこなっても、得られたゴム組成物の配合が不均一なものになりやすいという問題があった。
【０００７】
また、特許文献１には、天然ゴムラテックスと界面活性剤とを処理してから、オイルを混合することが記載されているが、天然ゴムラテックス中へのオイルの充分な分散は、達成されたものではなかった。
【０００８】
【特許文献１】特開２００５−１２０１５３号公報
【発明の開示】
【発明が解決しようとする課題】
【０００９】
本発明は、ゴム中においてオイル分を充分に分散させることができ、ゴム組成物の作製の加工性に優れる油展ゴムの製造方法および該製造方法からなる油展ゴムを提供することを目的とする。
【課題を解決するための手段】
【００１０】
本発明は、（ａ）アロマオイルを除くオイルを界面活性剤で乳化することによりエマルションを作製する工程、（ｂ）該エマルションおよびゴムラテックスを混合したのち熟成する工程、および（ｃ）工程（ｂ）により得られた混合物を凝固させる工程からなるゴムの製造方法に関する。
【００１１】
前記オイルが、植物油、改質した植物油、植物油の誘導体および植物油のケン化物からなる群から選ばれる１種以上であることが好ましい。
【００１２】
前記界面活性剤が、非イオン系界面活性剤であり、該非イオン系界面活性剤のオキシエチレンの繰り返し単位を２〜１８個有することが好ましい。
【００１３】
前記ゴムラテックスが、天然ゴムまたは改質天然ゴムであることが好ましい。
【００１４】
工程（ｃ）において、工程（ｂ）により得られた混合物を酸または塩により凝固させることが好ましい。
【００１５】
また、本発明は、前記製造方法により得られるゴムに関する。
【発明の効果】
【００１６】
本発明によれば、アロマオイルを除くオイルを界面活性剤によりエマルション化させたのちに、ゴムラテックスと混合することにより、ゴム中においてオイル分を充分に分散させることができ、ゴム組成物の作製の加工性に優れる油展ゴムの製造方法および該製造方法からなる油展ゴムを提供することができる。さらに、油として植物油もしくはその派生物を用いた場合に得られる油展ゴムは、非石油由来の材料から得られるため、非常に環境に優しく、また、発ガン性の疑いが持たれているアロマオイルを配合しないため、人体に対しても悪影響を及ぼす可能性の低いものである。
【発明を実施するための最良の形態】
【００１７】
本発明のゴムの製造方法は、（ａ）アロマオイルを除くオイルを界面活性剤で乳化することによりエマルションを作製する工程（以下、工程（ａ））、（ｂ）該エマルションおよびゴムラテックスを混合したのち熟成する工程（以下、工程（ｂ））、および（ｃ）工程（ｂ）により得られた混合物を凝固させる工程（以下、工程（ｃ））からなる。
【００１８】
本発明のゴムの製造方法では、オイルをゴムラテックスと混合させる前に、工程（ａ）においてオイルをエマルション化させることにより、ゴムが充分に油を吸収し、得られた油展ゴム中において、油が充分に分散されるという効果が得られる。
【００１９】
工程（ａ）では、アロマオイルを除くオイルが用いられる。
【００２０】
一般的に、油展ゴムに使用されるオイルは、ほとんどがアロマオイルであり、多環芳香族を含んでいる。そのため、アロマオイルは、非常に色が濃く、黒色製品か非常に濃色の製品にしか適用できないという問題がある。また発ガン性も疑われている多環芳香族が微量とはいえ存在するため、好ましくない。
【００２１】
そのため、本発明のゴムの製造方法におけるオイルとしては、アロマオイルを除くものが使用される。
【００２２】
アロマオイルを除くオイルとしては、パラフィン系オイルなどの石油資源から得られるオイルを使用することもできるが、有限である石油資源からなる原材料の使用には限界があるため、とくに、植物油、改質植物油、植物油の誘導体および植物油のケン化物からなる群から選ばれる１種以上が好ましい。
【００２３】
植物油としては、具体的には、パーム油、大豆油、菜種油、ひまわり油、コーン油、ひまし油、シナモン油、ユーカリ油、あまに油などがあげられる。
【００２４】
ゴムラテックスとして天然ゴムラテックスを使用した場合、天然ゴムラテックスとの親和性は、大豆油、菜種油、パーム油、あまに油、コーン油、ひまわり油等が好ましい。
【００２５】
改質植物油としては、脂肪酸の二重結合をエポキシ化したもの、具体的には、エポキシ化大豆油などがあげられる。
【００２６】
植物油をケン化して得られる脂肪酸も使用できる。
【００２７】
工程（ａ）において用いられる界面活性剤としては、油との相溶性、エマルションの安定性を考慮して選択すればよいが、天然ゴムと植物油との組み合わせでは、特に非イオン系界面活性剤が好ましい。
【００２８】
非イオン系界面活性剤としては、（−ＣＨ2−ＣＨ2−Ｏ−）nのオキシエチレン鎖の繰り返し単位を有するポリオキシエチレン化合物が好適に使用される。
【００２９】
ポリオキシエチレン化合物としては、ポリオキシエチレンラウリルエーテル、ポリオキシエチレンオレイルエーテル、ポリオキシエチレンアルキルエーテル等が好適に使用できる。
【００３０】
ポリオキシエチレン化合物におけるオキシエチレン鎖の繰り返し単位ｎは、２以上が好ましく、３以上がより好ましく、４以上がさらに好ましい。ｎが２未満では、親水性が不充分で安定なエマルションを作れない傾向がある。また、ポリオキシエチレン化合物におけるオキシエチレン鎖の繰り返し単位ｎは、１５以下が好ましく、１２以下がより好ましく、１０以下がさらに好ましい。ｎが１５をこえると、親水性が高くなりすぎ、油との相溶性が悪くなり、安定なエマルションができず油が分離する傾向がある。
【００３１】
工程（ａ）において使用される水としては、イオン交換水や蒸留水が好ましい。
【００３２】
水、界面活性剤およびオイルの合計配合量を１００重量部とした場合、界面活性剤の含有量は１２重量部以下が好ましく、８重量部以下がより好ましく、４重量部以下がさらに好ましい。界面活性剤が１２重量部をこえると、石油資源から製造されるため、環境的観点から好ましくなく、また、ゴム中に残って吸水性を高めてしまうという問題があり、さらにコストが高くなる傾向がある。また、界面活性剤の含有量は０．５重量部以上が好ましい。含有量が０．５重量部未満では、エマルションが時間経過により分離し、オイルが水中に溶解しなくなる傾向がある。
【００３３】
工程（ａ）において、オイル、水および界面活性剤を、２０００〜１００００ｒｐｍの回転数および０．２〜１時間の条件で混合させることが好ましい。
【００３４】
工程（ｂ）において、工程（ａ）において得られたエマルションとゴムラテックスを混合したのち熟成する。
熟成の間にラテックス中のゴム粒子がエマルション状態の油を吸収する。
【００３５】
ゴムラテックスとしては、具体的に、天然ゴムラテックス、改質天然ゴムをはじめＮＢＲ、ＳＢＲなどの合成ゴムラテックスがあげられる。なかでも、石油を消費することなく、さらに、１本の木から２０年にわたって採取することができ、環境面に優れるという理由により、天然ゴムラテックスおよび改質天然ゴムが好ましい。
【００３６】
また、合成ゴムとは異なり、天然ゴムは分子量が高いために、他の添加剤と混練りする前に、粘度を低くすることを目的とし、素練りをおこなっていた。しかし、本発明の製造方法によって油展天然ゴムを製造した場合、該油展天然ゴムは、素練りをおこなわずに、他の添加剤と混練りをすることが可能である。
【００３７】
なお、天然ゴムラテックスとは、木から採れたフィールドラテックス、それを遠心分離機等で濃縮した濃縮ラテックス、または、それらを改質した改質天然ゴムラテックスなどを意味する。天然ゴムラテックスとしては、フィールドラテックスでも濃縮ラテックスでも使用可能であり、コスト的にはフィールドラテックスが好ましい。
【００３８】
工程（ｂ）において、ゴムラテックスに対して、工程（ａ）において得られたエマルションを混合したのち熟成させる。
【００３９】
工程（ｂ）において、１０〜１０００ｒｐｍの回転数および５分〜１０日の条件にてゴムラテックスとエマルションを混合することが好ましい。とくに回転数は１０〜５００ｒｐｍとすることが好ましく、また、混合時間は１０分〜２日とすることがより好ましい。回転数が１０ｒｐｍ未満であり、混合時間が５分未満では、オイルのゴムへの吸収が不充分になり、また油の分離が生ずるおそれもある。また、回転数が１０００ｒｐｍより大きくなると、ラテックスが泡立つため好ましくない傾向がある。
【００４０】
前記の混合により得られたゴムラテックスおよびエマルションの混合液は、さらに熟成させることが好ましい。ここで、熟成とは、混合して得られたものを放置してオイルをゴムラテックスに吸収させることをいい、とくに０．２時間〜３日間放置することが好ましく、１時間〜３日間放置することがより好ましい。放置日数が０．２時間未満では、オイルが充分吸収されずに残る可能性がある。また、放置日数が３日をこえても熟成の効果は、放置日数３日の場合と比べてほとんど変わらず、時間のロスとなる傾向がある。
【００４１】
エマルション中のオイル（実質量）の配合量は、ゴムラテックス中の純ゴム分１００重量部に対して、２重量部以上が好ましく、３重量部以上がより好ましい。エマルションの配合量が２重量部未満では、可塑化の効果が少ない傾向がある。また、エマルション中の油（実質量）の配合量は、ゴムラテックス中の純ゴム分１００重量部に対して、１００重量部以下が好ましく、５０重量部以下がより好ましい。
【００４２】
工程（ｃ）において、工程（ｂ）により得られた混合物を凝固させる。とくに、酸または塩により凝固させることが好ましい。
【００４３】
工程（ｃ）における酸としては、具体的には、蟻酸、硫酸、酢酸、塩酸などがあげられる。
【００４４】
また、工程（ｃ）における塩としては、塩化カルシウム、硝酸カルシウムなどがあげられる。
【００４５】
工程（ｃ）において使用される酸または塩としては、塩は洗浄にたいへん時間がかかるため、酸が好ましく、なかでも、ゴムを劣化させにくく、ゴムに残存しないため、蟻酸がとくに好ましい。
【００４６】
本発明の製造方法により得られるゴムは、タイヤ用ゴム組成物などに用いられることが好ましい。
【００４７】
ゴムをゴム組成物に使用する場合、該ゴムは、シリカなどの補強用充填剤、シランカップリング剤、酸化亜鉛、ステアリン酸、加硫剤、加硫促進剤など、一般的にゴム組成物の製造において使用される添加剤とともに使用されることが好ましい。そして、該添加剤とゴムとを混練りし、さらに加硫することによってゴム組成物が得られる。
【実施例】
【００４８】
実施例にもとづいて本発明を詳細に説明するが、本発明はこれらのみに限定されるものではない。
【００４９】
＜エマルションの測定試験＞
（エマルションＡ中における油分の分散性）
大豆油５０重量部（日清オイリオグループ株式会社製、商品名：大豆白絞油、脱色、脱臭、精製品）、イオン交換水４６重量部およびポリオキシエチレンラウリルエーテル（ポリオキシエチレンの平均繰り返し数５）４重量部を、ホモジナイザーにより６０００ｒｐｍで３０分撹拌させることによって混合してエマルションＡを作製した。そして、エマルションＡをメスシリンダーに移し、毎日、透明部分とエマルションの部分の体積の割合を調べた（エマルションの安定性が低いと透明部分があらわれ、経時にしたがい透明部分が増加する）。エマルションＡは、静置状態で３日経過後も透明部分は１００のうち１か２に過ぎなかったため、非常に安定であるとわかった。
【００５０】
実施例１〜３および比較例１〜７
＜生ゴムシートの作製＞
（実施例１の生ゴムシートの作製）
前記のように、ホモジナイザーを１時間６０００回転させることにより得られた直後のエマルションＡを作製した。
【００５１】
そして、ハイアンモニア天然ゴムラテックスを１６６重量部（うち、ゴム成分１００重量部）およびエマルションＡ１０重量部（うち、油分５重量部）を、通常の撹拌機で３００ｒｐｍで３０分間回転させることによって混合し、その後、３日間放置してエマルションＢを作製した。
【００５２】
エマルションＢに対して、ハイアンモニアラテックスとエマルションのほぼ同体積の２％の希蟻酸を添加して、３０分放置してエマルションＢを凝固させ、それを、表面にダイアモンド状の溝を切ったロールの間を通しながら水洗してシート状にし、４０℃で乾燥させることで、実施例１の生ゴムシートを作製した。
【００５３】
（実施例２の生ゴムシートの作製）
エマルションＡにおけるオイルとして、菜種油（日清オイリオグループ（株）製、菜種白絞油、脱色、脱臭、精製品）を用いた以外は、実施例１と同様にして実施例２の生ゴムシートを作製した。
【００５４】
（実施例３の生ゴムシートの作製）
エマルションＡにおけるオイルとして、ステアリン酸成分を多く除去したパームオレイン（ゴールデンホープ社製）を用いた以外は、実施例１と同様にして実施例３の生ゴムシートを作製した。
【００５５】
（比較例１の生ゴムシートの作製）
ハイアンモニア天然ゴムラテックスを、２％の希蟻酸を添加して、実施例１と同様の条件にて凝固させて比較例１の生ゴムシートを作製した。
【００５６】
（比較例２の生ゴムシートの作製）
ハイアンモニア天然ゴムラテックス１６６．７重量部（うちゴム分１００重量部）をゆっくり撹拌しながら、大豆油５重量部を添加した。添加後２４時間撹拌を続け、その後１時間後放置し、分離してきた油を除去した後、２％の希蟻酸を添加して、実施例１と同様の条件にてエマルションを凝固させ、比較例２の生ゴムシートを作製した。
【００５７】
（比較例３の生ゴムシートの作製）
オイルとして、菜種油を用いた以外は、比較例２と同様にして比較例３の生ゴムシートを作製した。
【００５８】
（比較例４の生ゴムシートの作製）
オイルとして、パームオレインを用いた以外は、比較例２と同様にして比較例４の生ゴムシートを作製した。
【００５９】
（比較例５の生ゴムシートの作製）
エマルションＡにおけるオイルとして、アロマオイル（ＪＯＭＯ社製、プロセスオイルＸ１４０）を使用した以外は、実施例１と同様にして比較例５の生ゴムシートを作製した。
【００６０】
（比較例６の生ゴムシートの作製）
比較例１で得た生ゴムシート１００重量部に対して、大豆白絞油５重量部を添加してバンバリーミキサーで混練りし排出して、比較例６の生ゴムシートを作製した。
【００６１】
（比較例７の生ゴムシートの作製）
オイルとして、菜種白絞油を用いた以外は、比較例６と同様にして比較例７の生ゴムシートを作製した。
【００６２】
以上のようにして得られた実施例１〜３および比較例１〜７の生ゴムシート中には、純ゴム分１００重量部および純オイル分５重量部が含まれている。
【００６３】
＜生ゴムシートの測定試験＞
実施例１〜３および比較例１〜７の生ゴムシートを用いて、以下の試験をおこなった。
【００６４】
（ムーニー粘度）
ＪＩＳ  Ｋ６３００に準じて、１３０℃における実施例１〜３および比較例１〜７の生ゴムシートのムーニー粘度を測定した。
【００６５】
（アセトン抽出）
実施例１〜３および比較例１〜７の生ゴムシートをアセトンで２４時間抽出し、元のゴムシートの重量に対する抽出分の重量を計算する。この操作をそれぞれ数個の試料について行い、平均をとることで、アセトン抽出量を測定した。
【００６６】
（ゴムシートの色調および臭い）
実施例１〜３および比較例１〜７のゴムシートを、目視し、臭いを確認することにより、ゴムシートの色調および臭いを以下のように評価した。
【００６７】
｛臭い｝
Ａ：少し天然ゴム臭がする
Ｂ：アロマオイル臭がする
【００６８】
｛色調｝
Ａ：少し黄色を示している
Ｂ：黒みがかっている
【００６９】
生ゴムシートについての試験結果を表１に示す。
【００７０】
【表１】
2007051206.tif 000002
【００７１】
表１の比較例１（オイルを配合していない）におけるアセトン抽出量は２．２重量％、実施例１におけるアセトン抽出量は７．１重量％であり、その差は４．９重量％あった。この差はオイル添加によるものと考えられ、実施例１の生ゴムシートに添加した大豆油の寄与分、４．７６重量％（＝５／１０５×１００）に近いものであることから、添加した大豆油のほぼ全量がエマルション（水相）から天然ゴム中に移行したことがわかる。
【００７２】
この結果は実施例２、３でも同様の結果を示しており、エマルションからゴムへほぼ全量のオイルが移行していることがわかる。
【００７３】
このように、実施例１〜３の生ゴムシートは、ゴム中にオイルが充分に分散して移行しており、ムーニー粘度が大きく低下しており、加工性に優れるものであった。
【００７４】
また、実施例１〜３の生ゴムシートは、ゴムとして天然ゴム、およびオイルとして大豆油、菜種油、パーム油などの揮発性が低く、その周囲のものを汚すおそれがない植物油を使用した１００％バイオマス材料からなり、非常に安全性の高い材料であり、該生ゴムシートは、色がほとんどないか、または薄いため、ゴム組成物の色を損なわないものであった。
【００７５】
一方、比較例１〜４の生ゴムシートは、アセトン抽出量が小さいものであり、オイルがエマルションからゴムへ移行していなかった。
【００７６】
比較例５の生ゴムシートは、アロマオイルを含有しており、臭いがきつく、さらに、生ゴムシートが黒みがかってくるという問題があり、黒色・濃色製品を除く用途では使用できない。さらにアロマオイルは揮発性があり、周囲のものに濃い色をつける欠点もあった。
【００７７】
比較例６および７の生ゴムシートでは、ムーニー粘度が大きく、混練機での混練では、ミクロに見るとオイルがゴム中に均一には入っておらず、オイルの分散にばらつきがあった。
【００７８】
＜加硫ゴムシートの作製＞
実施例１〜３および比較例５〜７の生ゴムシート、シリカ（ローディア製のゼオシル１１５Ｚｒ）、シランカップリング剤（デグサジャパン（株）製のＳｉ２６６）、酸化亜鉛２種およびステアリン酸を、それぞれ表２に示す配合量添加して、バンバリーミキサーにて常法により混練し、さらに、粉末硫黄２００メッシュおよび加硫促進剤（大内新興化学工業（株）製のノクセラーＣＺ）をそれぞれ表２に示す配合量添加して、オープンロールにて混練した。その後、１７０℃で最大トルクの９０％に要する時間（Ｔ90）加硫をおこない、実施例１〜３および比較例５〜７の加硫ゴムシートを作製した。
【００７９】
得られた加硫ゴムシートからダンベル３号サンプルを作製し、ＪＩＳ  Ｋ６２５１の引張試験法に基づいて、１００％モジュラス（Ｍ１００）、引張強さ（ＴＢ）および伸び率（ＥＢ）を測定した。
【００８０】
また、デュロメータ（Ａ型）硬度計を用いて、加硫ゴムシートの硬度（Ｈｓ）を測定した。
【００８１】
結果を表２に示す。
【００８２】
【表２】
2007051206.tif 000003